FR 2804456 A1 20010803 FR 0001181 A 20000131 PROCEDE POUR LA RÉALISATION D'UN REVETEMENT DE SOL Domaine Technique La présente invention a trait à un perfectionné apporté aux procédés permettant la réalisation de revêtements de sol à partir de matériaux flexibles en feuille. Elle a trait plus précisément à un procédé perfectionné permettant de réaliser la jonction des panneaux élémentaires entre eux. Techniques antérieures Il a été proposé depuis fort longtemps de réaliser des revêtements de sol à partir de feuilles souples, en matière plastique, PVC plastifié notamment, éventuellement renforcé par une structure textile noyée dans la masse de la matière. Par ailleurs, pour améliorer le confort, la feuille thermoplastique de surface est très souvent associée à une sous-couche en mousse. De plus, la face apparente est recouverte d'une couche de finition conférant à l'ensemble des propriétés spécifiques telles que résistance aux UV, tenue à l'encrassement, à la rayure, au trafic, à l'abrasion, anti-dérapement. L'un des problèmes qui se pose avec de tels revêtements, qui sont collés sur le support, est celui de la réalisation de la jonction entre deux bandes ou panneaux consécutifs ainsi que l'étanchéité en rives par remontées en plinthe. A ce jour, deux grandes techniques sont utilisées pour réaliser la jonction des lés élémentaires, à savoir la soudure à chaud et la soudure à froid. La technique dite soudure à chaud consiste à réaliser la thermofusion des bords des lés à l'aide d'un cordon d'apport en PVC et d'un chalumeau à air chaud. Pour ce faire, on réalise des chanfreins sur les bords des lés et on réalise un apport de matière (PVC) dont on provoque la fusion au moyen d'un chalumeau à air chaud. Une telle manière de procéder permet d'obtenir une très bonne résistance à la rupture supérieure à 8 daN/cm ainsi que de souder des angles avec profil arrondi et des parties verticales. La compétence du soudeur est cependant primordiale pour obtenir une bonne régularité du joint et surtout elle entraîne une détérioration des propriétés de la couche de surface avec, notamment dans le cas où cette dernière est constituée par un vernis, un défaut de crispation pouvant s'étendre sur plus de un centimètre de largeur. Par ailleurs, lors de la réalisation du joint, après arasement pour éliminer le surplus de matière, il se produit très souvent un léger retrait formant un creux au niveau de la soudure posant des problèmes d'encrassement à l'usage. La technique dite par soudure à froid est utilisée pour réaliser la jonction des lés des matériaux en mousse, et ce à l'aide d'une solution de résine de PVC dans un solvant (tétrahydrofurane par exemple) qui, après évaporation dudit solvant, soude la partie en mousse et colle les surfaces en regard l'une de l'autre. On recouvre la zone de contact de deux lés consécutifs au moyen d'un adhésif de protection que l'on entaille au cutter le long de la ligne de jonction. Cela étant fait, on réalise une injection de soudure à froid par le fond du matériau au moyen d'une buse fine que l'on introduit entre les deux lés. L'excès de soudure se dépose donc sur l'adhésif de protection, ce qui permet de l'enlever sans détériorer les caractéristiques de surface du revêtement. Cependant, la jonction entre deux lés consécutifs est moins résistante que dans le cas d'une soudure à chaud, la résistance à la rupture n'excédant pas 4daN/cm. De plus, on ne peut pas faire de soudure dans les angles ou en remontée de plinthe compte tenu de la faible viscosité de la solution qui implique également l'utilisation d'un solvant. Une telle technique implique donc quatre opérations successives après le collage du revêtement sur le sol et il est difficile de vérifier la régularité de la soudure après réalisation. Exposé de l'invention Or, on a trouvé, et c'est ce qui fait l'objet de la présente invention, un procédé simple à mettre en oeuvre, qui permet de réaliser la soudure entre deux lés consécutifs d'un revêtement de sol ainsi que le traitement des angles et les remontées en plinthes, soudure qui présente une résistance supérieure à 5 daN/cm, est continue et constante en valeur. Par ailleurs, la réalisation d'une telle soudure est d'une très grande simplicité et n'entraîne aucune détérioration des caractéristiques et des propriétés de la couche de surface. D'une manière générale, l'invention concerne donc un procédé de pose d'un revêtement de sol du type constitué par un complexe souple comportant une couche d'usure en matériau thermoplastique, PVC plastifié notamment, les bandes élémentaires constituant ledit revêtement étant collées sur le sol et soudées à froid entre elles sur le site à équiper, caractérisé en ce que, après mise en place et collage d'un lé sur la surface à recouvrir _ on applique latéralement, sur toute l'épaisseur du revêtement, un cordon continu de mastic réalisé par un mélange sur le site même d'un durcisseur et d'une résine polyuréthanne en phase aqueuse présentant une viscosité comprise entre 10 000 et 12 000 centipoises (cps) ; _ on met en place le lé consécutif sur le sol recouvert de colle et l'on fait plaquer son bord latéral contre le bord du lé précédent comportant le cordon de mastic, entraînant le refoulement en surface de l'excédent de matière ; _ on élimine l'excès de mastic ainsi refoulé par simple essuyage à l'eau. Un tel procédé peut être mis en oeuvre pour tout type de revêtement de sol à base de PVC plastifié pouvant comporter ou non un vernis de surface et être éventuellement renforcé par une structure textile et/ou posséder une sous-couche à base de mousse. Pour la mise en oeuvre du procédé conforme à l'invention, et plus particulièrement l'application du cordon de mastic, on utilise un pistolet à mastic apte à contenir une cartouche contenant ledit durcisseur et la résine polyuréthanne équipée d'un embout permettant d'appliquer le mélange de ces deux éléments lors de la pose. Comme composants entrant dans la constitution du mastic permettant d'assurer la liaison des deux lés, on utilisera _ une partie de durcisseur à base d'isocyanates aliphatiques ; _ neuf parties de résine à base de résine polyuréthanne aliphatique. Le dépôt du cordon de mastic est réalisé à raison de 12 + g/m de longueur de lés à assembler. La viscosité du cordon de mastic est comprise entre 10 000 et 12 000 centipoises (cps) à 1000 tours/minute, ce qui permet de le déposer de manière régulière, non seulement horizontalement mais également pour réaliser une soudure en vertical, par exemple pour réaliser une remontée de plinthe. En procédant d'une telle manière, on obtient une liaison parfaite, étanche entre deux lés consécutifs, sans aucune détérioration de l'aspect et des propriétés de surface du revêtement. Description sommaire des dessins L'invention et les avantages qu'elle apporte seront cependant mieux compris grâce à la description qui suit et qui est illustrée par les schémas annexés dans lesquels _ la figure 1 est une vue schématique en perspective montrant la pose du premier lé d'un revêtement de sol réalisé conformément à l'invention; _ les figures 2 et 3 sont des vues schématiques représentant la cartouche contenant les composants entrant dans la constitution du mastic (figure 2) et la manière dont est réalisé le mélange (figure 3) ; _ la figure 4 illustre le dépôt du cordon de liaison le long du bord du lé ainsi posé et ; _ la figure 5 illustre la mise en place du lé consécutif et l'enlèvement de l'excès de matière. Manière de réaliser l'invention L'invention mise en oruvre pour la mise en place d'un revêtement de sol, comprenant une couche d'usure ayant une épaisseur de en PVC plastifié renforcée par une nappe non tissée associée à une grille de verre, et une couche de surface à base de polyuréthanne réticulé constituée par un film communiquant au matériau ses propriétés de résistance aux ultraviolets, à l'abrasion, à l'usure. Ce complexe est associé à une sous-couche en mousse. L'épaisseur totale est de 3,2 Pour la mise en place d'un tel revêtement, dans une première phase, on colle sur le sol (S) un premier lé (1) au moyen d'une colle acrylique en émulsion, déposée à la spatule. La remontée en plinthe (2) est également réalisée par collage en prévoyant une cornière (3) dans l'angle. Ce premier lé (1) étant posé, on dépose, au moyen d'un pistolet (4) renfermant une cartouche (5), un cordon de colle (7) sur toute la longueur du lé posé. La cartouche (5) renferme le durcisseur (6a), à savoir de l'isocyanate aliphatique et la résine (6b), à savoir du polyuréthanne aliphatique. Le dosage est réalisé automatiquement et les deux composants (6a,6b) ont mélangés dans la cartouche (5), par exemple par agitation manuelle au moyen d'une tige mélangeuse (6c) (voir figure 3). Le dépôt du cordon de colle est déposé à raison de 12 + 2 g/mètre linéaire. Pour la mise en place du second lé (la) consécutif, on dépose également sur le sol et la remontée de la colle acrylique en émulsion à raison de 250 + 50 g/m2. Lors de la pose, on prend soin de replier le lé par moitié (10) comme représenté en pointillés à la figure 3. Le positionnement est réalisé de telle sorte que lorsque cette partie repliée (10) est rabattue, elle vient s'appliquer contre la face du bord revêtu du cordon (7). Les deux lés (1) et (l a) étant ainsi mis bord à bord, l'excès de soudure remonte en surface (11) et peut, compte tenu de sa composition, être facilement éliminé par simple essuyage au moyen d'une éponge (12). En procédant d'une telle manière, on obtient une liaison parfaite entre les deux lés, la soudure présentant une résistance comprise entre 6,5 et 8,5 daN/cm pour un revêtement de sol ayant une sous-couche mousse comme indiqué précédemment. Pour un matériau standard ne comportant pas de sous-couche en mousse, la résistance est comprise entre 6 et 6,5 daN/cm. Par ailleurs, le fait de déposer un cordon de colle permet de vérifier la continuité de la soudure, ce qui n'est pas le cas lorsque cette opération est réalisée par injection en aveugle d'une solution. La formule utilisée permet de plus une application aisée en vertical. L'opération de soudure peut être réalisée par un personnel moyennement qualifié et l'utilisation d'un pistolet avec cartouche comportant une buse d'application orientable est très simple d'utilisation et ne demande qu'une opération de mélangeage de la part du poseur. Par ailleurs, le mastic étant à base aqueuse, il élimine tous les problèmes de toxicité de fumée de la soudure à chaud et de la présence de solvants dans le cas de la soudure à froid. Enfin et surtout, un tel procédé élimine toute dégradation de la surface du revêtement et conduit â des soudures résistant dans le temps et qui ne s'encrassent pas au niveau du joint à usage. REVENDICATIONS 1/ Procédé de pose d'un revêtement de sol du type constitué par un complexe souple (1), comportant une couche d'usure en matériau thermoplastique, à base de PVC plastifié notamment, les bandes élémentaires (1,1a) constituant ledit revêtement étant collées sur le sol et soudées à froid entre elles sur le site à équiper, caractérisé en ce que, après mise en place et collage d'un lé (1) sur la surface à recouvrir _ on applique latéralement, sur toute l'épaisseur du revêtement, un cordon (7) continu de mastic réalisé par un mélange sur le site même d'un durcisseur et d'une résine polyuréthanne en phase aqueuse ; on met en place le lé (la) consécutif sur le sol recouvert de colle et l'on fait plaquer son bord latéral contre le bord du lé précédent comportant le cordon de mastic (7), entraînant le refoulement en surface de l'excédent de matière ; on élimine l'excès de mastic ainsi refoulé par simple essuyage à l'eau. 2/ Procédé selon la revendication 1, caractérisé en ce que le mastic permettant d'assurer la liaison entre deux lés consécutifs est composé de _ une partie de durcisseur à base d'isocyanate aliphatique ; _ neuf parties de résine à base de polyuréthanne aliphatique. 3/ Procédé selon l'une des revendications 1 et 2, caractérisé en ce que la viscosité du mastic est comprise entre 10 000 et 12 000 centipoises (cps), le dépôt du cordon le long du bord à assembler étant réalisé à raison de 12 + 2g par mètre de longueur.